(57)【要約】【課題】比較的短時間で且つ安価に、木質材を粒径２００μｍ以下の粉末にまで粉砕できる方法及びかかる方法によって得られる粉状木質材を提供する。【解決手段】木質材を破砕した後、その破砕物を、粉砕媒体としてロッドを装入した粉砕筒を備える振動式粉砕機に供して粉砕した。【選択図】          図１
2004188833.tif 000002
【特許請求の範囲】
【請求項１】
木質材を破砕した後、その破砕物を、粉砕媒体としてロッドを装入した粉砕筒を備える振動式粉砕機に供して粉砕することを特徴とする木質材の粉砕方法。
【請求項２】
木質材を破砕した後、その破砕物を、粉砕媒体としてロッドを装入した上段の第１粉砕筒と、粉砕媒体としてボールを装入した下段の第２粉砕筒と、該第１粉砕筒と該第２粉砕筒とを連絡する接続部とを備える振動式粉砕機に供して、先ず該第１粉砕筒で粉砕し、引き続き該第２粉砕筒で粉砕することを特徴とする木質材の粉砕方法。
【請求項３】
接続部に篩を介装し、該篩の選別部材上に残ったものを第１粉砕筒へと返送しつつ、該篩の選別部材を通過したものを第２粉砕筒へ供する請求項２記載の木質材の粉砕方法。
【請求項４】
木質材を破砕した後、その破砕物を磁選機に供して該破砕物から磁性物を取り除き、更に磁性物を取り除いた破砕物を篩に供して該篩の選別部材を通過したものを振動式粉砕機に供する請求項１〜３のいずれか一つの項記載の木質材の粉砕方法。
【請求項５】
予め水分２０重量％以下に調整しておいたものを振動式粉砕機に供する請求項１〜４のいずれか一つの項記載の木質材の粉砕方法。
【請求項６】
粉砕筒内に大気を流しつつ粉砕する請求項１〜５のいずれか一つの項記載の木質材の粉砕方法。
【請求項７】
粒径２００μｍ以下に粉砕する請求項１〜６のいずれか一つの項記載の木質材の粉砕方法。
【請求項８】
請求項１〜７のいずれか一つの項記載の木質材の粉砕方法によって得られる粉状木質材。
【発明の詳細な説明】
【０００１】
【発明の属する技術分野】
本発明は木質材の粉砕方法及び粉状木質材に関する。建築廃材、工場廃材、剪定乃至間伐材、刈草等、枝葉を含む場合のある大量の木質材が発生する。かかる木質材を有効利用することが望まれるのはいうまでもなく、そこで一般に、それが枝葉以外のものである場合には、木質材を破砕し、必要に応じて選別及び篩分けした後、燃料チップ、製紙やボード用の原料チップとして有効利用しており、またそれが枝葉である場合には、木質材をそのまま堆肥原料や畜舎敷料として有効利用している。本発明は、前記のような木質材を粒径２００μｍ以下の粉末にまで粉砕し、よって効率的な燃料代替原料、木質混練成形品用原料、バイオマス用原料等としても有効利用できる木質材の粉砕方法及び粉状木質材に関する。
【０００２】
【従来の技術】
従来、前記のような木質材の粉砕方法として、ハンマーミルや回転式ボールミルに供して粉砕する方法、刃や突起歯等を回転させる粉砕機に供して粉砕する方法（例えば特許文献１及び２参照）、凍結粉砕する方法、高温高圧下の蒸煮後に一気に解放して爆砕する方法等が知られている。しかし、ハンマーミルや回転式ボールミルに供して粉砕する方法には、木質材を粒径２００μｍ以下の粉末にまで粉砕しようとすると、極めて長時間がかかるという問題がある。また刃や突起歯等を回転させる粉砕機に供して粉砕する方法には、そもそも木質材を粒径２００μｍ以下の粉末にまで粉砕することそれ自体が難しいという問題がある。更に凍結粉砕する方法や爆砕する方法には、膨大な費用がかかるという問題がある。
【０００３】
【特許文献１】
特開平７−２２３２０８号公報
【特許文献２】
特開平１１−５８３２８号公報
【０００４】
【発明が解決しようとする課題】
本発明が解決しようとする課題は、比較的短時間で且つ安価に、木質材を粒径２００μｍ以下の粉末にまで粉砕できる方法及びかくして粉砕した粉状木質材を提供する処にある。
【０００５】
【課題を解決するための手段】
前記の課題を解決する本発明は、木質材を破砕した後、その破砕物を、粉砕媒体としてロッドを装入した粉砕筒を備える振動式粉砕機に供して粉砕することを特徴とする木質材の粉砕方法に係る。また本発明は、木質材を破砕した後、その破砕物を、粉砕媒体としてロッドを装入した上段の第１粉砕筒と、粉砕媒体としてボールを装入した下段の第２粉砕筒と、該第１粉砕筒と該第２粉砕筒とを連絡する接続部とを備える振動式粉砕機に供して、先ず該第１粉砕筒で粉砕し、引き続き該第２粉砕筒で粉砕することを特徴とする木質材の粉砕方法に係る。更に本発明は、以上のような粉砕方法によって得られる粉状木質材に係る。
【０００６】
本発明に係る木質材の粉砕方法では、木質材を破砕した後、その破砕物を、粉砕媒体としてロッドを装入した粉砕筒を備える振動式粉砕機に供して粉砕するが、粉砕媒体としてロッドを装入した上段の第１粉砕筒と、粉砕媒体としてボールを装入した下段の第２粉砕筒と、該第１粉砕筒と該第２粉砕筒とを連絡する接続部とを備える振動式粉砕機に供して、先ず該第１粉砕筒で粉砕し、引き続き該第２粉砕筒で粉砕するのが好ましく、この場合、該接続部に篩を介装し、該篩の選別部材上に残ったものを該第１粉砕筒へと返送しつつ、該篩の選別部材を通過したものを該第２粉砕筒へ供するのがより好ましい。
【０００７】
木質材の破砕には、それ自体は公知の破砕機、例えばハンマーミルや回転刃式破砕機等を使用できる。破砕の程度は任意であるが、短径が５mm以内で長径が５０mm以内のチップ状物となるようにするのが好ましい。破砕物はそのまま振動式粉砕機に供することもできるが、該破砕物を磁選機に供して該破砕物から磁性物を取り除き、更に磁性物を取り除いた破砕物を篩に供して該篩の選別部材を通過したものを振動式粉砕機に供するのが好ましい。
【０００８】
本発明に係る木質材の粉砕方法で用いる振動式粉砕機は、弾性体で支持した粉砕筒に振動を加えることにより、該粉砕筒内に入れた木質材の破砕物等を粉砕媒体としてのロッド、更にはボールにより粉砕するようにして成るものである。代表的には、粉砕媒体としてロッドを装入した１段の粉砕筒、又は粉砕媒体としてロッドを装入した上段の第１粉砕筒と粉砕媒体としてボールを装入した下段の第２粉砕筒との上下２段の粉砕筒を機枠で支持し、該機枠を複数の弾性体、例えばスプリングで支持して、該弾性体を機台で支持すると共に、該機枠に回転軸を装架し、該回転軸に複数の振動発生源、例えば偏心錘を取付け、そして該回転軸を駆動モータへと接続して成るものである。この場合、振動モータを作動させ、回転軸を介して偏心錘を回転させると、スプリングで支持した１段の粉砕筒又は上下２段の粉砕筒に振動が加えられ、これらの粉砕筒内における木質材の破砕物等を粉砕媒体としてのロッド、更にはボールにより粉砕する。
【０００９】
粉砕媒体として用いるロッドは任意であるが、直径が１５〜３０mmの鋼鉄製の丸棒が好ましく、また粉砕媒体として用いるボールも任意であるが、直径が１０〜２５mmの鋼鉄製の真球状物が好ましい。通常、木質材の破砕物等を前記したような振動式粉砕機に供して粉砕するとき、粉砕筒には振動数９００〜１５００回／分で全振幅８〜１５mmの振動が加えられるようにする。かかる条件下では一般に、１時間以内で、木質材の破砕物等を所望通りに粉砕できる。
【００１０】
本発明に係る木質材の粉砕方法において、木質材の破砕物等を振動式粉砕機に供して粉砕するとき、予め該木質材の破砕物等の水分を２０重量％以下に調整しておくのが好ましく、１５重量％以下に調整しておくのがより好ましく、１０重量％以下に調整しておくのが特に好ましい。かかる調整は、天日乾燥、通風乾燥、加熱乾燥等で行なうことができ、その対象は原料である木質材であってもよいし、その破砕物等であってもよい。また木質材の破砕物等を振動式粉砕機に供して粉砕するとき、該振動式粉砕機の粉砕筒内に発生する蒸気を逃がすため、該粉砕筒内に大気を流すのが好ましく、この場合、大気は該粉砕筒の入口側から出口側へと流すのがより好ましい。
【００１１】
木質材の破砕物等を前記したような振動式粉砕機に供して粉砕すると、例えば回転式ボールミルに供して粉砕する場合に比べ、粉砕時に５〜１０倍程度の重力加速度が加えられる。本発明に係る木質材の粉砕方法によると、木質材を短時間で且つ安価に粉砕することができるのであり、粉砕媒体としてロッドを装入した１段の粉砕筒を備える振動式粉砕機を用いる場合には全体の９０重量％以上を粒径２００μｍ以下の粉末にまで粉砕でき、また粉砕媒体としてロッドを装入した上段の第１粉砕筒と粉砕媒体としてボールを装入した下段の第２粉砕筒との上下２段の粉砕筒を備える振動式粉砕機を用いる場合には全体の９０重量％以上を粒径１００μｍ以下の粉末にまで粉砕できる。
【００１２】
本発明に係る粉状木質材は、以上説明したような本発明に係る木質材の粉砕方法によって得られるものである。本発明に係る粉状木質材は、前記したように、粒径２００μｍ以下、更には粒径１００μｍ以下の粉末であるため、効率的な燃料代替原料、木質混練成形品用原料、バイオマス用原料等として有用である。
【００１３】
【発明の実施の形態】
建築廃材をハンマーミルに供して破砕し、その破砕物を磁選機に供して該破砕物から釘や止め金具等の磁性物を取り除き、磁性物を取り除いた破砕物を振動篩に供し、篩通過物を得る。かかる篩通過物を振動式粉砕機に供して粉砕する。
【００１４】
図１は本発明に用い得る振動式粉砕機を略示する側面図である。図１に略示した振動式粉砕機は、粉砕媒体としてロッド（但しロッドは図示しない、以下同じ）を装入した上段の第１粉砕筒１１と、粉砕媒体としてボール（但しボールは図示しない、以下同じ）を装入した下段の第２粉砕筒１２と、第１粉砕筒１１と第２粉砕筒１２とを連絡する接続部１３と、接続部１３に介装した篩１４とを備え、篩１４は複数のスリット（但し、スリットは図示しない、以下同じ）を開設した平板状の選別部材１５を有している。
【００１５】
振動式粉砕機を構成する機枠、回転軸、偏心錘、ケーシング、スプリング、受台、自在継手及び駆動モータは第１粉砕筒１１及び第２粉砕筒１２の両側（図１では前面側及び後面側）で同様となっているので、以下、片側（図１では前面側）の構成についてのみ説明する。第１粉砕筒１１及び第２粉砕筒１２は機枠２１，２２で支持されており、機枠２１，２２には回転軸３１が装架されている。回転軸３１には偏心錘４１，４２が取付けられており、偏心錘４１，４２には各々を囲むケーシング４５，４６が設けられていて、ケーシング４５，４６は機枠２１，２２に取付けられている。機枠２１，２２はケーシング４５，４６の位置にてスプリング５１，５２で支持されており、スプリング５１，５２は受台６１，６２で支持されている。回転軸３１の一端部は自在継手３３を介して駆動モータ７１の駆動軸に接続されており、駆動モータ７１は受台６５に支持されている。
【００１６】
受台６１，６２，６５は共通の機台６７から立設されている。前面側の回転軸３１及び図示しない後面側の回転軸には図示しないスプロケットが取付けられており、双方のスプロケットには図示しないタイミングベルトが係合されていて、したがって双方の回転軸は同調して回転するようになっている。第１粉砕筒１１の入口側上部には給気口８１及びホッパ８２が設けられており、また出口側上部には排気口８３が設けられていて、第２粉砕筒１２の出口側下部には排出口８４が設けられている。そして接続部１３に介装された篩１４における選別部材１５の上部とホッパ８２との間には、選別部材１５上に残ったものを第１粉砕筒１１へと返送する返送路１６が設けられている。
【００１７】
後面側も同様であるので、以下前面側について説明するが、駆動モータ７１を作動させ、自在継手３３及び回転軸３１を介して偏心錘４１，４２を回転させると、機枠２１，２２を介してスプリング５１，５２で支持された第１粉砕筒１１及び第２粉砕筒１２に振動が加えられる。この状態で、大気を給気口８１から第１粉砕筒１１内へ、更には接続部１３を介して第２粉砕筒１２内へと給気して、排気口８３から排気しつつ、前記のように破砕し、磁選して、篩分けした篩通過物をホッパ８２から第１粉砕筒１１内へ連続的に供給する。この篩通過物は第１粉砕筒１１内にて粉砕媒体としてのロッドにより粉砕され、その粉砕物は順次に接続部１３の篩１４へと到り、選別部材１５で選別される。篩１４は結果的に振動篩として機能し、篩１４の選別部材１５上に残ったものは返送路１６を介してホッパ８２へと返送され、篩１４の選別部材１５を通過したものは第２粉砕筒１２内へ順次に供給される。第２粉砕筒１２内へ供給された篩１４の通過物は第２粉砕筒１２内にて粉砕媒体としてのボールにより更に粉砕され、その粉砕物は順次に排出口８４へと到り、ここから排出される。
【００１８】
以上のような粉砕方法によると、粉砕条件にもよるが、第１粉砕筒１１による粉砕を終了した時点で、全体の９０重量％以上を粒径２００μｍ以下の粉末にまで粉砕でき、また第２粉砕筒１２による粉砕を終了した時点で、全体の９０重量％以上を粒径１００μｍ以下の粉末にまで粉砕できる。粉砕媒体としてロッドを装入した粉砕筒のみを備える振動式粉砕機を用いる場合については説明を省略するが、第１粉砕筒１１から排出される粉末や第２粉砕筒１２から排出される粉末はそのまま本発明に係る粉状木質材となり、好ましくはこれらの粉末を再度篩分けして粒径を揃えたものが本発明に係る粉状木質材となる。
【００１９】
【実施例】
実施例１
建築廃材をハンマーミルに供して破砕し、その破砕物を磁選機に供して該破砕物から磁性物を取り除き、磁性物を取り除いた破砕物を振動篩に供して篩通過物を得た。この篩通過物は短径が５mm以内で長径が５０mm以内のチップ状物であり、その水分は７重量％であった。この篩通過物を図１について前記した振動式粉砕機に供し、下記の条件で粉砕した。
第１粉砕筒及び第２粉砕筒：内寸で、直径３００mm、長さ１７００mmの鋼鉄製円筒状体
第１粉砕筒に装入した粉砕媒体としてのロッド：直径２５mmで長さ１６５０mmの鋼鉄製丸棒（見掛け装入容量７０％）
第２粉砕筒に装入した粉砕媒体としてのボール：直径１５mmの鋼鉄製真球状物（見掛け装入容量９０％）
振動数：１２００回／分
全振幅：１０mm
粉砕時間（滞留時間）：３時間
接続部でサンプリングしたところ、第１粉砕筒から排出された粉末は全体の９５重量％が粒径２００μｍ以下のものであった。また排出口でサンプリングしたところ、第２粉砕筒から排出された粉末は全体の９８重量％が粒径１００μｍ以下のものであった。
【００２０】
実施例２
街路樹の剪定材をハンマーミルに供して破砕し、その破砕物を振動篩に供して篩通過物を得た後、天日乾燥した。天日乾燥した篩通過物は短径が５mm以内で長径が５０mm以内のチップ状物であり、その水分は１２重量％であった。この篩通過物を図１について前記した振動式粉砕機に供し、下記の条件で粉砕した。
第１粉砕筒及び第２粉砕筒：内寸で、直径３００mm、長さ１７００mmの鋼鉄製円筒状体
第１粉砕筒に装入した粉砕媒体としてのロッド：直径２５mmで長さ１６５０mmの鋼鉄製丸棒（見掛け装入容量７０％）
第２粉砕筒に装入した粉砕媒体としてのボール：直径１５mmの鋼鉄製真球状物（見掛け装入容量９０％）
振動数：１２００回／分
全振幅：１０mm
粉砕時間（滞留時間）：０．５時間
接続部でサンプリングしたところ、第１粉砕筒から排出された粉末は全体の９１重量％が粒径２００μｍ以下のものであった。また排出口でサンプリングしたところ、第２粉砕筒から排出された粉末は全体の９３重量％が粒径１００μｍ以下のものであった。
【００２１】
実施例３
間伐材をハンマーミルに供して破砕し、その破砕物を振動篩に供して篩通過物を得た後、天日乾燥した。天日乾燥した篩通過物は短径が５mm以内で長径が５０mm以内のチップ状物であり、その水分は９重量％であった。この篩通過物を図１について前記した振動式粉砕機に供し、下記の条件で粉砕した。
第１粉砕筒及び第２粉砕筒：内寸で、直径３００mm、長さ１７００mmの鋼鉄製円筒状体
第１粉砕筒に装入した粉砕媒体としてのロッド：直径３０mmで長さ１６５０mmの鋼鉄製丸棒（見掛け装入容量７０％）
第２粉砕筒に装入した粉砕媒体としてのボール：直径２０mmの鋼鉄製真球状物（見掛け装入容量９０％）
振動数：１２００回／分
全振幅：１０mm
粉砕時間（滞留時間）：１時間
接続部でサンプリングしたところ、第１粉砕筒から排出された粉末は全体の９３重量％が粒径２００μｍ以下のものであった。また排出口でサンプリングしたところ、第２粉砕筒から排出された粉末は全体の９６重量％が粒径１００μｍ以下のものであった。
【００２２】
【発明の効果】
既に明らかなように、以上説明した本発明には、比較的短時間で且つ安価に、木質材を粒径２００μｍ以下の粉末にまで粉砕できるという効果がある。
【図面の簡単な説明】
【図１】本発明に用い得る振動式粉砕機を略示する側面図。
【符号の説明】
１１・・第１粉砕筒、１２・・第２粉砕筒、１３・・接続部、１４・・篩、１５・・選別部材、１６・・返送路、２１，２２・・機枠、３１・・回転軸、４１，４２・・偏心錘、５１，５２・・スプリング、６７・・機台、７１・・駆動モータ
【図１】
2004188833.tif 000003